(57)【要約】出願人らはＵＺＭ−４として同定された新規なアルミノ珪酸塩ゼオライトを合成した。このゼオライトはＢＰＨ形態を有しており、ゼオライトＱに構造的に関係している。ＵＺＭ−４はＭｍｎ＋ＲｒＰ＋Ａｌ（１−ｘ）ＥｘＳｉｙＯｚで示される実験式を有しており、この式でＭはアルカリ又はアルカリ土類金属イオンであり、Ｒは第４級アンモニウムイオンであり、Ｅはガリウム、鉄、ホウ素、クロミウム、インジウム及びそれらの混合物である。Ｓｉ／Ａｌ比は１．５−４．０の範囲内であり、このゼオライトはアルキル芳香族炭化水素の異性化のような種々の炭化水素の転化方法に用いられる。【特許請求の範囲】
【請求項１】
少なくともＡｌＯ２及びＳｉＯ２の４面体単位の３次元フレームワークを有し、合成された状態及び無水ベースで次の実験式で示される組成を有する微孔結晶性ゼオライト：
Ｍｍｎ＋ＲｒＰ＋Ａｌ（１−ｘ）ＥｘＳｉｙＯｚ
において、Ｍはアルカリ及びアルカリ土類金属で構成される群から選択される少なくとも１つのイオン交換陽イオンであり、ｍはＭの（Ａｌ＋Ｅ）に対するモル比で０．０５−０．９５の範囲で変化し、Ｒは陽子化アミン類、第４級アンモニウム・イオン、ジ第４級アンモニウム・イオン、陽子化アルカノルアミン、及び第４級化アルカノルアンモニウミイオンで構成される群から選択される少なくとも１つの有機性陽イオンであり、ｒはＲの（Ａｌ＋Ｅ）に対するモル比で０．０５−０．９５の範囲の値を有しており、ｎはＭの加重平均原子価で＋１から＋２の価を有しており、ｐはＲの加重平均原子価であって１から２の値を有しており、Ｅはガリウム、鉄、ホウ素、クロミウム、インジウム及びそれらの混合物で構成される群から選択される元素であり、ｘはＥのモル分率であって０−０．５の範囲で変化し、ｙはＳｉのＡｌに対するモル比で１．５−４．０の範囲の値を有しており、そしてｚはＯのＡｌにたいするモル比で以下の式：
Ｚ＝（ｍ・ｎ＋ｒ・ｐ＋３＋４・ｙ）／２
で示される値であり、さらに、表Ａに示されるようなｄスペーシング及び強度を有するｘ線回折パターンを有していることを特徴とする微孔結晶性ゼオライト。
【表Ａ】
2004513861.tif 000020
【請求項２】
上記ゼオライトが６００℃の温度まで熱的に安定であることを特徴とする請求項１記載のゼオライト。
【請求項３】
Ｍがリチウム、ナトリウム、セシウム、ストロンチウム、バリウム、及びそれらの混合物で構成される群から選択され、Ｒは第４級アンモニウム・イオンであることを特徴とする請求項１または２記載のゼオライト。
【請求項４】
Ｍ、Ｒ、Ａｌ、Ｓｉ及びオプションとしてＥの反応源を含む反応混合物を８５℃から２２５℃の温度で形成するステップで構成され、上記反応混合物がその酸化物のモル比で示した場合に以下の式：
ａＭ２／ｎＯ：ｂＲ２／ｎＯ：（１−ｃ）Ａｌ２Ｏ３：ｃＥ２Ｏ３：ｄＳｉＯ２：ｅＨ２Ｏ
で示される組成を有していて、上記式でａは０．０５−１．５の値を有しており、ｂは１．０−１５の範囲の値を有しており、ｃは０−０．５の範囲の値を有しており、ｄは２．５−１５の範囲の値を有しており、ｅは２５−２５００の範囲の値を有していることを特徴とする請求項１−３のいずれか１項に記載の微孔結晶性ゼオライトの調製方法。
【請求項５】
上記アルミニウム源がアルミニウム・イソプロポキシド、アルミニウム・セクブトキシド、沈積アルミナ、及びアルミニウム金属で構成される群から選択されることを特徴とする請求項４記載の方法。
【請求項６】
上記シリコン源がテトラエチルオルトシリケート、コロイド状シリカ、燻醸シリカ、及び沈積シリカで構成される群から選択されることを特徴とする請求項４記載の方法。
【請求項７】
上記Ｅの供給源がアルカリ・ホウ酸塩、ホウ酸、ガリウム酸水素酸化物、硫酸ガリウム、硫酸第二鉄、塩化第二鉄、硝酸クロミウム、塩化インジウム、及びそれらの混合物で構成される群から選択されることを特徴とする請求項４記載の方法。
【請求項８】
請求項１−３のいずれか１項記載の微孔結晶性ゼオライトの利用して、炭化水素を炭化水素転化条件で上記ゼオライト組成物と接触させて転化された生成物を得るステップを含む、炭化水素転化方法。
【請求項９】
上記炭化水素転化方法がアルキル化、異性体化、オレフィン二量体化、オレフィン低重合体化及び脱ろうで構成される群から選択されることを特徴とする請求項８記載の方法。
【請求項１０】
上記炭化水素化方法が芳香性化合物の異性体化であることを特徴とする請求項９記載の方法。
【発明の詳細な説明】
【０００１】
（発明の背景）
ゼオライトは微孔性で隅共有ＡｌＯ２及びＳｉＯ２４面体で形成された結晶性アルミノ珪酸塩組成物である。天然性及び合成両方の多数のゼオライトが種々の工業的プロセスで用いられている。ゼオライトは均一な寸法の孔開口部を有していること、かなりのイオン交換容量を有していること、そして永続的ゼオライト結晶構造を構成しているすべての原子を大きくずらすことなくその結晶の内部空隙全体に分散された被吸着相を可逆的に脱着できることを特徴としている。
【０００２】
ゼオライトＱと命名された１つの特徴的なゼオライトは米国特許出願第２，９９１，１５１に最初に開示された。ゼオライトＱの一般式はその酸化物のモル比で以下の式：
０．９５±０．０５Ｍ２／ｎＯ：Ａｌ２Ｏ３：２．２±０．０５ＳｉＯ２：ｘＨ２Ｏ
で示され、この式で、Ｍは少なくとも１つの交換可能な陽イオン、ｎはＭの原子価、そしてｘは０−５の範囲の値を有している。この特許の例ではＭがカリウムである。ゼオライトＱの合成は２５℃−５０℃の温度で行なわれた。１３０℃での活性化後、ゼオライトＱは小さな極性分子を吸着することが分かった。
【０００３】
Ｊｏｈｎ Ｄ． Ｓｈｅｒｍａｎによる“Ｉｄｅｎｔｉｆｉｃａｔｉｏｎ ａｎｄ Ｃｈａｒａｃｔｅｒｉｚａｔｉｏｎ ｏｆ Ｚｅｏｌｉｔｅｓ Ｓｙｎｔｈｅｓｉｚｅｄ ｉｎ ｔｈｅ Ｋ２Ｏ−Ａｌ２Ｏ３−ＳｉＯ２−Ｈ２Ｏ Ｓｙｓｔｅｍ”と題する論文：Ｍｏｌｅｃｕｌａｒ Ｓｉｅｖｅｓ−ＩＩ（１０２）３０， １９７４で、彼は上記‘１５１特許のゼオライトＱが他の研究者によって報告されたゼオライトＫ−Ｉと同じゼオライトであることを報告している。ゼオライトＫ−Ｉは最初にＳ．Ｐ． ＺｈｄａｎｏｖとＭ．Ｅ． ＯｖｓｅｐｙｏｎによってＤｏｋｌａｄｙ Ｃｈｅｍｉｓｔｒｙ． Ｐｒｏｃ． Ａｃａｄ． Ｓｃｉ． ＵＳＳＲ， １５６， ７５６（１９６４）で報告された。Ｍ．Ｅ． ＯｖｓｅｐｙｏｎとＳ．Ｐ． Ｚｈｄａｎｏｖはさらに、Ｋ−Ｉゼオライトについて、Ｂｕｌｌ． Ａｃａｄ． Ｓｃｉ． ＵＳＳＲ， Ｃｈｅｍ． Ｓｃｉ． １， ８（１９６５）でも報告を行なった。Ｒ． Ｍ． Ｂａｒｒｅｒらは、Ｊ． Ｃｈｅｍ．Ｓｏｃ． （Ａ） ２４７５ （１９６８）で、Ｋ−Ｉが１６８℃で分解することを報告した。Ｓｈｅｒｍａｎ及びその他の研究者によって、ゼオライトＱが１３０℃以上の温度で不安定であること、そして、２００℃で完全に解体されてしまうことも報告されている。こうした熱的不安定性の故に、ゼオライトＱについてはほとんど工業的な関心が寄せられていなかった。Ｋ． Ｊ． Ａｎｄｒｉｅｓらは、Ｚｅｏｌｉｔｅｓ， １１， １２４ （１９９１）で、ゼオライトＱに関するＢＰＨトポロジーを提唱した。純粋な形態のゼオライトＱの合成はＫ． Ｊ． Ａｎｄｒｉｅｓらによって、Ｚｅｏｌｉｔｅｓ， １１， １１６ （１９９１）で報告された。最後に、米国特許出願第５，３８２，４２０はＥＣＲ−３３と命名された組成物について開示しており、これは部分的に希土類（Ｌａ）で交換されたゼオライトＱである。上に述べたすべての報告で、Ｓｉ／Ａｌ比率は１である。
【０００４】
出願人らはＵＺＭ−４と命名されたゼオライトを合成したが、これはゼオライトＱのそれと類似したトポロジー、つまりＢＰＨトポロジーを有しているように思われるが、かなり違った特性を有している。最大の違いは、ＵＺＭ−４が、１．５より低く始まりより高くなって、ゼオライトＱよりかなり高いＳｉ／Ａｌ比で合成されていることである。ＵＺＭ−４の最も有用な特性は、より高いＳｉ／Ａｌ比に関連した熱的安定性である。ＵＺＭ−４はその種々の形態で、少なくとも４００℃までは安定しており、６００℃以上まで安定していることもしばしばある。ＵＺＭ−４のＸ線回折パターンはゼオライトＱのそれとは著しく異なっており、ＵＺＭ−４はそのＳｉ／Ａｌ比の高さと一貫して、そのセル寸法がゼオライトＱより小さくなっている。
【０００５】
（発明の詳細な説明）
出願人らはアルミノ珪酸塩ゼオライトと、そのトポロジー構造がＡｔｌａｓ ｏｆ Ｚｅｏｌｉｔｅ Ｓｔｒｕｃｔｕｒｅ Ｔｙｐｅｓ， Ｗ． Ｈ． Ｍｅｉｅｒ， Ｄ． Ｈ． Ｏｌｓｏｎ， ａｎｄ Ｃ． Ｈ． Ｂａｅｒｌｏｃｈｅｒ， ｅｄｉｔｏｒｓ， Ｅｌｓｅｖｉｅｒ， （１９９６）， ６８−６９に述べられているようなＢＰＨに関連しているその種々の置換バージョンを調製して、それらをＵＺＭ−４と命名した。以下に詳細に述べるように、ＵＺＭ−４はゼオライトＱとはその多数の性質が異なっている。本微孔結晶性ゼオライト（ＵＺＭ−４）は合成時の状態で、無水ベースで以下の実験式：
Ｍｍｎ＋ＲｒＰ＋Ａｌ（１−ｘ）ＥｘＳｉｙＯｚ
で示される実験的な組成を有しており、この式でＭは少なくとも１つの交換可能な陽イオンであり、アルカリ及びアルカリ土類金属で構成される群から選択される。Ｍ陽イオンの具体例はリチウム、ナトリウム、カリウム、ルビジウム、セシウム、カルシウム、ストロンチウム、バリウム、及びそれらの混合物などである。Ｒは有機性陽イオンであり、陽子化アミン類、陽子化ジアミン類、第４級アンモニウム・イオン、ジ第４級アンモニウム・イオン、陽子化アルカノールアミン、及び第４級化アルカノールアミン類で構成される群から選択される。Ｍの加重平均原子価であるｎの値は１−２の範囲で変化する。Ｒの加重平均原子価であるｐの値は１−２の範囲で変化する。シリコンの（Ａｌ＋Ｅ）に対する比率はｙで示され、この値は１．５−４．０の範囲で変化する。Ｅは４面体構造の元素であり、上記フレームワーク内に存在していて、ガリウム、鉄、クロミウム、インジウム及びホウ素で構成される群から選択される。Ｅのモル分率はｘで示されており、０−０．５の範囲の値であり、ｚはＯの（Ａｌ＋Ｅ）に対するモル比率で、以下の式：
Ｚ＝（ｍ・ｎ＋ｒ・ｐ＋３＋４・ｙ）／２
で示される。Ｍが唯一の金属である場合に、上記加重平均原子価ｎは１つの金属の原子価で、＋１あるいは＋２である。しかしながら、複数のＭ金属が存在している場合、
Ｍｍｎ＋＝Ｍｍ１（ｎ１）＋＋Ｍｍ２（ｎ２）＋＋Ｍｍ３（ｎ３）＋＋…
の総量と、加重平均原子価ｎは以下の式で与えられる。
ｎ＝（ｍ１・ｎ１＋ｍ２・ｎ２＋ｍ３・ｎ３＋・・・）／（ｍ１＋ｍ２＋ｍ３・・・）
同様に、唯１つのＲ有機性陽イオンが存在している場合、加重平均原子価は上記単一のＲ陽イオンの原子価、つまり＋１又は＋２である。複数のＲ陽イオンが存在している場合、Ｒの総量は以下の式で示され、
ＲｒＰ＋＝Ｒｒ１（ｐ１）＋＋Ｒｒ２（ｐ２）＋＋Ｒｒ３（ｐ３）＋
加重平均原子価ｐは以下の式で与えられる。
ｐ＝（ｐ１・ｒ１＋ｐ２・ｒ２　＋ｐ３・ｒ３＋・・・）／（ｒ１＋ｒ２ ＋ｒ３・・・）
【０００６】
微孔結晶性ゼオライト、ＵＺＭ−４はＭ、Ｒ、アルミニウム、シリコン及びオプションとしてＥの反応源を組み合わせてつくられる反応混合物の水熱結晶化によって調製される。アルミニウムの供給源はアルミニウム・アルコキシド、沈積アルミナ、アルミニウム金属、アルミニウム塩、そしてアルミナ・ゾルである。アルミニウム・アルコキシドの具体例はアルミニウム・オルソ・ｓｅｃ−ブトキシド、及びアルミニウム・オルソ・イソプロポキシドなどである。シリカの供給源はテトラエチルオルソシリケート、コロイド状シリカ、沈積シリカ、そしてアルカリ性珪酸塩などである。Ｅ元素の供給源はアルカリ・ホウ酸塩、ホウ酸、沈積ガリウム酸水素酸化物、硫酸ガリウム、硫酸第二鉄、塩化第二鉄、硝酸クロミウム、塩化インジウムなどである。Ｍ金属の供給源はそれぞれのアルカリ又はアルカリ土類金属のハロゲン化物、硝酸塩、酢酸塩、及び水酸化物などである。Ｒが第４級アンモニウム陽イオンあるいは第４級化アルカノールアンモニウム陽イオンである場合、その供給源は水酸化物、塩化物、臭化物、ヨウ化物、及びフッ化化合物などである。具体例としてはテトラメチルアンモニウム水酸化物、テトラエチルアンモニウム水酸化物、ヘキサメトニウム臭化物、ジエチルジメチルアンモニウム水酸化物、テトラプロピルアンモニウム水酸化物、テトラメチルアンモニウム塩化物、そしてコリン塩化物などである。Ｒはアミン、ジアミン、あるいはアルカノールアミンとして導入することもできる。具体例はＮ，Ｎ，Ｎ’，Ｎ’−テトラメチル−１，６−ヘキサンジアミン、トリエチルアミン、及びトリエタノールアミンなどである。
【０００７】
望ましい成分の反応源を含む反応混合物は酸化物のモル比で、
ａＭ２／ｎＯ：ｂＲ２／ｐＯ：（１−ｃ）Ａｌ２Ｏ３：ｃＥ２Ｏ３：ｄＳｉＯ２：ｅＨ２Ｏ
で示され、ａは０．０５−１．５の範囲で変化し、ｂは１．０−１５の範囲で変化し、ｃは０−０．５の範囲で変化し、ｄは２．５−１５の範囲で変化し、そしてｅは２５−２５００の範囲で変化する。アルコキシドが用いられる場合、アルコール加水分解生成物を除去するための蒸留及び蒸発ステップを含んでいることが好ましい。そして、上記反応混合物を８５℃−２２５℃、好ましくは１２５℃から１５０℃の温度で１日から２週間、好ましくは２日間から４日間の期間、密封された容器内で内発圧力下で反応させる。結晶化が完了したら、固体生成物をろ過あるいは遠心分離などの方法で不均一な混合物から分離させ、そして純水で洗浄して、大気温度から１００℃までの温度で空気中で乾燥させる。
【０００８】
上に述べたプロセスから得られるＵＺＭ−４アルミノ珪酸塩ゼオライトは、以下の表Ａに示すようなｄスペーシング及び相対強度を有するＸ線回折パターンを特徴としている。
【０００９】
【表Ａ】
2004513861.tif 000002
【００１０】
以下の実施例で詳細に示すように、ＵＺＭ−４物質は少なくとも４００℃、好ましくは最大６００℃まで熱的に安定している。ＵＺＭ−４物質はゼオライトＱと比較して単位セル・サイズがより小さく、これはＳｉ／Ａｌ比率がより高いことを示している。つまり、代表的なＵＺＭ−４の単位セルはａ＝１３．２６９Å、ｃ＝１３．２０９Åであるのに対して、ゼオライトＱの方はａ＝１３．５０１Å、ｃ＝１３．４０３Åである。
【００１１】
合成された状態で、ＵＺＭ−４物質はその細孔内に一定のイオン交換可能な、あるいは電荷均衡化陽イオンを含んでいる。これらの交換可能な陽イオンは他の陽イオンと交換することができ、あるいは有機性陽イオンの場合は、それらは制御された状態で加熱することで除去することができる。ＵＺＭ−４は大孔ゼオライトであるので、イオン交換で一部の有機性陽イオンを直接除去することも可能である。
【００１２】
この発明の結晶性ＵＺＭ−４ゼオライトは分子種の混合物を分離したり、イオン交換を通じて汚染物質を取り除いたり、種々の炭化水素転化プロセスを触媒したりすることに用いることができる。分子種の分離は分子サイズ（動的直径）あるいはそれら分子種の極性の程度のいずれに基づいてでも行なうことができる。
【００１３】
本発明のＵＺＭ−４ゼオライトは種々の炭化水素転化プロセスにおける触媒あるいは触媒担体として用いることもできる。炭化水素転化プロセスはこの技術分野でよく知られており、分解、水素分解、芳香化合物及びイソパラフィン両方のアルキル化、異性体化、重合化、改質、水素化、脱水素化、トランスアルキル化、脱アルキル化、水和、脱水和、水素化処理、水素脱硝、水素脱硫、メタン化、そして合成ガス・シフト・プロセスなどがある。これらのプロセスで用いることができる具体的な反応条件と供給原料のタイプは米国特許出願第４，３１０，４４０及び米国特許出願第４，４４０，８７１に述べられている。好ましい炭化水素転化プロセスは水素化処理、水素化精製、水素添加、水素化分解、水素化脱硝、水素化脱など、水素を成分とするものである。
【００１４】
水素化分解の条件は通常２０４−６４９℃（４００−１２００°Ｆ）、好ましくは３１６−５１０℃（６００°Ｆ及び９５０°Ｆ）の温度を含んでいる。反応圧力は大気圧から２４，１３２ｋＰａ ｇ（３５００ｐｓｉｇ）、好ましくは１３７９−２０６８５ｋＰａ ｇ（２００及び３０００ｐｓｉｇ）の範囲である。接触時間は通常、０．１毎時から１５毎時の範囲の液体時間空間速度（ＬＨＳＶ）、好ましくは０．２−３毎時の範囲である。水素循環速度は１７８−８，８８８ｓｔｄ．ｍ３／ｍ３（チャージ１バレルあたり１０００−５００００標準立方フィート（ｓｃｆ））、好ましくは３５５−５，３３３ｓｔｄ．ｍ３／ｍ３（チャージ１バレルあたり２，０００−３０，０００ｓｃｆ）である。適切な水素処理条件は一般的には上に述べた水素化分解の条件範囲内である。
【００１５】
反応ゾーン流出液は通常触媒床から取り出されて、部分的濃縮及び蒸気−液体分離処理にかけられ、そして分留されて、その種々の成分が回収される。水素、及び望ましい場合は、転化されていない重めの物質の一部またはすべてが反応器に戻される。あるいは、２段階流を用いて、未転化物質を第２の反応器に送り込むようにしてもよい。本発明の触媒はそうしたプロセスで１段階だけで用いても、両方の反応器で用いても差し支えない。
【００１６】
触媒性分解プロセスは好ましくはＵＺＭ−４組成物によって、ガス・オイル、重ナフサ、脱アスファルト原油残留分などの供給原料を用いて行なわれ、ガソリンが重要かつ望ましい生成物である。４５４℃−５９３℃（８５０°Ｆ−１１００°Ｆ）の温度条件、０．５−１０毎時のＬＨＳＶ、そして１−３４ｋＰａゲージ（０−５０ｐｓｉｇ）の圧力条件が適切である。
【００１７】
芳香性化合物のアルキル化は通常、芳香族化合物（Ｃ２からＣ１２）、特にベンゼンをモノオレフィンと反応させて、直鎖アルキル置換芳香性化合物をつくるステップを含んでいる。このプロセスは芳香性化合物：オレフィン（例えばベンゼン：オレフィン）比率を５：１から３０：１の範囲、ＬＳＨＶを０．３−６毎時、温度を１００−２５０℃、そして圧力を１３７９−６８９５ｋＰａゲージ（２００−１０００ｐｓｉｇ）に設定して行なわれる。装置に関するさらに詳細な情報は米国特許出願第４，８７０，２２２に見ることができる。
【００１８】
自動車燃料成分として適切なアルキレートをつくるためのオレフィンによるイソパラフィンのアルキル化は−３０℃−４０℃の温度、大気圧から６，８９４ｋＰａゲージ（１０００ｐｓｉｇ）の圧力、そして０．１−１２０毎時の重量時間空間速度（ＷＨＳＶ）で行われる。パラフィン・アルキル化の詳細については米国特許出願第５，１５７，１９６および米国特許出願５，１５７，１９７に見ることができる。
【００１９】
アルキル芳香性供給原料混合物、好ましくはＣ８芳香性化合物の非均衡混合物の異性体化は、上記供給原料を適切なアルキル芳香性化合物異性体化条件下で異性体化触媒と接触させるステップを含んでいる。異性体化触媒は本発明のゼオライトと白金族金属、そしてオプションとしてその他の成分を含んでいる。異性体化条件は０℃−６００℃以上の範囲、そして好ましくは１００℃−５００℃の範囲の温度を含んでいる。圧力は通常１０１−１０，１３２ｋＰａ絶対値（１−１００気圧絶対値）、好ましくは５０６６ｋＰａ（５０気圧）未満の範囲である。炭化水素供給原料混合物に０．１−３０毎時、そして好ましくは０．５−１０毎時の液体時間空間速度を提供するために、十分な量の触媒を異性体化ゾーンに含むようにする。炭化水素供給原料は水素と、水素／炭化水素モル比率が０．５：１から２５：１あるいはそれ以上として混合状態で最適に反応させられる。窒素、アルゴン、および軽量炭化水素など他の不活性希釈剤は存在していてもよい。
【００２０】
以下の実施例は本発明の説明のために示されるものであって、添付請求項に述べられているような本発明の一般的な幅広い範囲に不当な制限を加えることは意図していない。
【００２１】
本発明のＵＺＭ−４ゼオライトの構造をｘ線分析で判定した。以下の実施例で示すｘ線パターンは標準的なｘ線粉末回折技術を用いて得られたものである。放射線源は４５ｋＶ及び３５ｍａで作動される高強度、ｘ線チューブであった。銅ｋアルファ放射線から得られる回折パターンを適切なコンピュータに基づく技術で得た。平らに圧縮された粉末サンプルを２°−７０°（２θ）で継続的に走査した。オングストローム単位で示す翼間スペーシング（ｄ）を回折ピークの位置から得てθで示したが、このθは数値化データで観察されるブラッグ角度である。強度は背景強度を差し引いた後の回折ピークの積分面積で判定し、Ｉｏは最強の線あるいはピークの強度を示し、そしてＩはその他のピークの強度である。
【００２２】
当業者であれば理解できるであろうが、パラメータ２θの判定は人為的誤差と機械による誤差の両方を免れず、それらの誤差が組み合わさると、２θについて報告される各値に±０．４℃の不確実性を課す可能性がある。この不確実性は、もちろん、この２θ値から計算されるｄ−スペーシングの報告値にも示されることになる。こうした不正確さはこの技術ではつきものであり、本結晶性物質の相互の違い、あるいは先行技術によるものとの違いを排除するほどのものではない。報告されているｘ線回折パターンの一部においては、ｄスペーシングの相対強度がｖｓ、ｓ、ｍ及びｗで示されているが、これらはそれぞれ非常に強い、強い、中程度、弱いを示すものである。１００ｘＩ／Ｉ０で示した場合、これははそれぞれ以下のように定義される。
ｗ＝０−１５、ｍ＝１５−６０、ｓ＝６０−８０、そしてｖｓ＝８０−１００
【００２３】
いくつかの例で、合成された製品の純度をそのｘ線粉末回折パターンを基準として評価した。従って、例えば、１つのサンプルが純粋であると表現した場合、それはそのサンプルのｘ線パターンが結晶不純物に起因せしめられる線を含んでいないということを意味しているだけであって、アモルファス状物資が存在していないことを意味している訳ではない。
【００２４】
【実施例】
本発明についてさらに十分に説明するために、以下に実施例について述べる。これらの実施例は例示の目的のためのみに示されるものであって、添付請求項に述べられている本発明の幅広い範囲に不当な制限を課すことは意図していない。
【００２５】
2004513861.tif 000003
【００２６】
実施例１
１．６ＴＥＡＯＨ：１ＴＥＯＳ：０．５２Ａｌ（Ｏｓｅｃ−Ｂｕ）３：３５Ｈ２Ｏの組成を有するアルミノ珪酸塩反応混合物を調製した。この反応混合物を攪拌しながら８５℃の温度で一昼夜かけて熟成させ、次に、９５℃で蒸留して溶媒を除去し、３．４％のＳｉを含む混合物を得た。それとは別に、２７．６２ｇの塩化テトラメチルアンモニウム（９７％）と５．３４ｇのＬｉＣｌを５０．０ｇの純水に溶解して溶液を調製した。この溶液を５分間かけて、高速機械攪拌装置を用いて、上に述べたアルミノ珪酸塩反応混合物４００．０ｇに加えた。得られた混合物を４時間かけて均一化させ、６００ｍｌＰａｒｒ Ｍｉｎｉ Ｓｔｉｒｒｅｄ Ｒｅａｃｔｏｒに入れ、室温から１５０℃まで５時間かけて徐々に加熱し、１５０℃で７２時間内発圧力下に保持し、その後、室温まで冷却させた。固形物を遠心分離で単離し、純水で洗浄して、室温で乾燥させた。
【００２７】
元素分析を行ったところ、その物質のＳｉ／Ａｌ比率は１．８５、Ｌｉ／Ａｌは０．４６、そしてＮ／Ａｌは０．３２であり、（Ｌｉ＋Ｎ）／Ａｌは０．７８であることが分かった。ｘ線粉末回折パターンを行なったところ、その生成物はＢＰＨトポロジーを有していることが示された。このｘ線回折パターン（ＸＲＤ）のｄ−スペーシング及び相対強度を以下の表１に示す。この生成物はＢＥＴ表面積が４８３ｍ２／ｇで、ＵＺＭ−４と確認された。
【００２８】
【表１】
2004513861.tif 000004
【００２９】
実施例２
１．６ＴＥＡＯＨ：１ＴＥＯＳ：０．５Ａｌ（Ｏｓｅｃ−Ｂｕ）３：３５Ｈ２Ｏの組成を有するアルミノ珪酸塩反応混合物を調製した。上記反応物を８３℃の温度で一昼夜かけて熟成させ、その後９５℃で蒸留して、溶液を取り除き、３．２８％のＳｉを含む混合物を得た。それとは別に、１．３３ｇのＬｉＣｌと６．８７ｇのＴＭＡＣｌ（９７％）を１５．０ｇの純水に溶解した溶液を調製した。この溶液を上に述べたアルミノ珪酸塩反応混合物１０３．１ｇにゆっくり加えた。この反応混合物を３時間かけて均一化させ、５つのオートクレーブに分割し、それらの混合物を内発圧力下で種々の条件の下で消化させた。固形物を遠心分離で単離し、純水で洗浄して、室温で乾燥させた。
【００３０】
元素分析を行ったところ、１５０℃で９３時間消化させたその生成物のＳｉ／Ａｌ比率は１．９６、Ｎ／Ａｌは０．５２、そしてＬｉ／Ａｌは０．３８であり、（Ｎ＋Ｌｉ）／Ａｌは０．９０であることが分かった。ｘ線粉末回折パターンを行なったところ、その生成物はＢＰＨトポロジーを有していることが示された。このｘ線回折パターン（ＸＲＤ）のｄ−スペーシング及び相対強度を以下の表２に示す。
【００３１】
【表２】
2004513861.tif 000005
【００３２】
実施例３
１．２ＴＥＡＯＨ：１ＴＥＯＳ：０．３３Ａｌ（Ｏｉ−Ｐｒ）３：３５Ｈ２Ｏの組成を有するアルミノ珪酸塩反応混合物を調製した。この反応混合物を８５℃の温度で２時間かけて熟成させ、次に９６℃で２．５時間加熱して溶媒を除去した。３．５４％のＳｉを含むこの反応混合物を冷却させた。それとは別に、３８．５３ｇのＴＭＡＣｌ（９７％）と７．３０ｇのＬｉＯＨ＊Ｈ２Ｏを６３．０ｇの純水に溶解させた。この溶液を８００．０ｇの上に述べたアルミノ珪酸塩反応混合物にゆっくり加えて激しく攪拌した。得られた混合物を２時間かけてさらに均一化させ、６つのオートクレーブに分割して、その混合物を内発圧力下で種々の条件で消化させた。これらの生成物を遠心分離で分離して、純水で洗浄して、室温で乾燥させた。
【００３３】
１００℃で６日間消化させたサンプルによる生成物の元素分析を行ったところ、Ｓｉ／Ａｌ＝１．８５、Ｌｉ／Ａｌ＝０．６８、Ｎ／Ａｌ＝０．４１、そして（Ｎ＋Ｌｉ）／Ａｌ＝１．０９であった。ｘ線粉末回折パターンによる分析で、この物質がＢＰＨトポロジーを有していることが示された。このｘ線粉末回折パターンで観察された典型的な線を表３に示す。走査電子顕微鏡（ＳＥＭ）によってこれらの結晶物のサイズと形態を分析したところ、ほとんどが０．１μ−０．３μ直径の６角形プレートであることが明らかになった。
【００３４】
【表３】
2004513861.tif 000006
【００３５】
実施例４
１．６ＴＥＡＯＨ：１ＴＥＯＳ：０．５Ａｌ（Ｏｉ−Ｐｒ）３：３５Ｈ２Ｏの組成を有するアルミノ珪酸塩反応混合物を調製した。この反応混合物を８５℃の温度で１時間熟成させ、次に９６℃で加熱して溶媒を除去した。溶媒を除去した後、３．５３％のＳｉを含むこの反応混合物を冷却させた。それとは別に、１．８４ｇのＬｉＣｌと１６．２４ｇのヘキサメトニウム臭化物を２０．００ｇの純水に溶解させて溶液を調製した。この溶液を１３８．０ｇの上に述べたアルミノ珪酸塩反応混合物に素早く加えて激しく攪拌した。得られた混合物をさらに１時間かけて均一化させ、６つのオートクレーブに分割して、その混合物を内発圧力下で種々の条件で消化させた。これらの生成物を遠心分離で分離して、純水で洗浄し、室温で乾燥させた。
【００３６】
その混合物を１５０℃及び１７５℃でそれぞれ２日及び７日間消化させる反応を行ったところ、全ての生成物がＢＰＨトポロジーを有していることがｘ線粉末回折パターンで判定された。１５０℃で２日間消化させたサンプルから単離された生成物は、Ｓｉ／Ａｌ＝１．９２、Ｌｉ／Ａｌ＝０．４３、Ｎ／Ａｌ＝０．４６、そして（Ｎ＋Ｌｉ）／Ａｌ＝０．８９であった。このサンプルを可変温度の粉末ｘ線回折で調べた。この実験はサンプルに乾燥空気流を与えて行った。ＢＰＨトポロジーはこの実験で行った最高温度である６００℃で安定であることが観察された。有機アンモニウム種が分解する温度を超えると線の一部に多少の強度変化が観察された。室温及び６００℃でのＵＺＭ−４サンプルで観察された線を表４に示す。この結果は明らかにＵＺＭ−４組成物の熱安定性を示すものである。
【００３７】
【表４】
2004513861.tif 000007
【００３８】
実施例５
１．４ＴＥＡＯＨ：１ＴＥＯＳ：０．４Ａｌ（Ｏｓｅｃ−Ｂｕ）３：２８Ｈ２Ｏの組成を有するアルミノ珪酸塩反応混合物を激しく攪拌しながら調製した。この反応混合物を７５℃の温度で１晩熟成させ、次に８５℃で３時間加熱して溶媒の除去を開始し、最終的に９５℃で１時間加熱して溶媒除去の工程を完了した。３．５７％のＳｉを含むこの反応混合物を室温になるまで冷却させた。それとは別に、６８．７８ｇのＴＭＡＣｌ（９７％）を１４０ｇの純水に溶解させ、もうひとつは１３．３５ｇのＬｉＣｌを３０ｇの純水に溶解させて２つの溶液を調製した。上に述べたアルミノ珪酸塩反応混合物１２２８ｇに塩化テトラメチルアンモニウム溶液を激しく攪拌しながら加えた。さらに塩化リチウム溶液も添加した。得られた混合物をさらに４時間かけて均一化させた。その反応混合物の大部分である１１００ｇをテフロン（登録商標）被覆の２リットルオートクレーブに入れ、その混合物を動かさずに１４０℃で３日間消化させ、残りの反応混合物を４−４５ｍｌのテフロン（登録商標）被覆オートクレーブに分配した。これらオートクレーブのうちの２つを回転式オーブンに入れて６０ｒｐｍで回転させ、１５０℃の温度で２日及び４日間加熱した。最後の２つのオートクレーブに入れた混合物は動かさずに１５０℃で２日及び４日間消化させた。固形生成物を遠心分離で単離して、純水で洗浄し、室温で乾燥させた。
【００３９】
静的に消化させた量が多い方のサンプルから単離された生成物の元素分析を行ったところ、ＳＩ／Ａｌ＝２．３４、Ｌｉ／Ａｌ＝０．４９、Ｎ／Ａｌ＝０．５４、そして（Ｌｉ＋Ｎ）／Ａｌ＝１．０３であった。このサンプルを粉末ｘ線回折で分析したところ、この物質はＢＰＨトポロジーを有していることがわかったが、わずかなＴＭＡ−方ソーダ石不純物がみられた。ｘ線回折パターンで観察された線を表５に示す。４５ｍｌのオートクレーブで消化させたサンプルは動かさないものも回転式オーブンに入れたものもＢＰＨトポロジーだけを持つ生成物をつくった。
【００４０】
【表５】
2004513861.tif 000008
【００４１】
実施例６
３３６．１５ｇのＴＥＡＯＨ（３５％）を５１．４５ｇのＨ２Ｏで希釈し、５２．０４ｇのＡｌ（Ｏｉ−Ｐｒ）３（９８％）、さらに７５．０ｇのＬｕｄｏｘＴＭ ＡＳ−４０を加え、調製の間中激しく攪拌しながらアルミノ珪酸塩反応混合物を調製した。この反応混合物を溶媒の一部を除去するため１００℃で加熱し、テフロン（登録商標）ボトルに移して１００℃の温度で６６時間熟成させた。その反応混合物を室温になるまで冷却させた。３４．２６ｇのＴＭＡＣｌ（９７％）と５．２９ｇのＬｉＣｌを３５．０ｇの純水にいっしょに溶解させて溶液を調製した。これに上記アルミノ珪酸塩反応混合物を激しく攪拌しながら一気に加えた。その反応混合物２時間かけて均一化させ、６つのオートクレーブに分配し、内発圧力下で種々の条件の下で消化させた。固形生成物を遠心分離で単離して、純水で洗浄し、室温で乾燥させた。
【００４２】
１２５℃の温度で４９時間及び１７２時間、そして１５０℃の温度で２６時間及び４９時間消化させた物質のいずれもが粉末ｘ線回折で分析したところＢＰＨトポロジーを有していた。ＸＲＤに少量のアモルファス状物質も基準線上のロー・アングルの段部として観察された。１２５℃の温度で４９時間調製したサンプルで観察された線を表６に示す。
【００４３】
【表６】
2004513861.tif 000009
【００４４】
実施例７
１ＴＥＯＳ：０．５Ａｌ（Ｏｓｅｃ−Ｂｕ）３：０．８ＴＥＡＯＨ：１２．５Ｈ２Ｏの組成を有するアルミノ珪酸塩反応混合物を激しく攪拌しながら調製した。この反応混合物を７５℃の温度で１晩熟成させ、溶媒の一部を除去するため８５℃で加熱し、その後最終的に９５℃で１時間加熱して溶媒の除去を完了した。７．５％のＳｉを含むこの反応混合物を回収し、室温になるまで冷却させた。この反応混合物８０．０ｇを２０．０ｇの純水で希釈した。それとは別に、１０．９６ｇのＴＭＡＣｌ（９７％）、０．８５ｇのＬｉＣｌ、及び３．１７ｇのＳｒ（ＮＯ３）２を３０．０ｇの純水に溶解させた。この溶液に上に述べた希釈した１００ｇのアルミノ珪酸塩反応混合物を激しく攪拌しながら加えた。添加の完了後、その反応混合物をさらに２時間均一化させた。その反応混合物を５つのテフロン（登録商標）被覆オートクレーブに分配し、内発圧力下で種々の条件の下で消化させた。固形生成物を遠心分離で単離して、純水で洗浄し、室温で乾燥させた。
【００４５】
１５０℃の温度で２日間及び３日間消化させたサンプルは粉末ｘ線回折で分析したところＢＰＨトポロジーを有していた。少量の同定できない不純物も観察された。この実施例はＢＰＨの構造が上に述べたほかの実施例に見られるよりも有機性アンモニウム水酸化物の含有がずっと少ない系で形成されることを示している。これらのサンプルの粉末ｘ線回折パターンで観察された典型的な線を下の表７に示す。
【００４６】
【表７】
2004513861.tif 000010
【００４７】
実施例８
１ＴＥＯＳ：０．５Ａｌ（Ｏｓｅｃ−Ｂｕ）３：１．６ＴＰＡＯＨ：３５Ｈ２Ｏの組成を有するアルミノ珪酸塩反応混合物を調製した。この反応混合物を８５℃の温度で１晩攪拌し、溶媒を除去するため先ず９５℃で１時間蒸留し、９７℃でさらに付加的時間蒸留を続け、その後その反応混合物を冷却させた。２．８８％のＳｉを含むこの反応混合物のうち３００ｇをテフロン（登録商標）・ビーカーに入れ、高速攪拌器で攪拌した。それとは別に、１８．７６ｇのテトラメチルアンモニウムクロライド（９７％）と３．５２ｇのＬｉＣｌを２０．０ｇの純水に一緒に溶解させて溶液を調製した。この溶液をアルミノ珪酸塩反応混合物にゆっくり加えて４時間均一化させた。その後、均一化させた反応混合物を６つのテフロン（登録商標）被覆オートクレーブに分配し、内発圧力下で種々の温度と時間で消化させた。固形生成物を遠心分離で単離して、純水で洗浄し、室温で乾燥させた。
【００４８】
１２５℃（２日及び４日間）、１５０℃（２日間）、及び１７５℃（２日間）消化させた反応混合物はＢＰＨ構造を持つ生成物を生成させた。ＸＲＤにｄ＝９．３９Åの単一のピークの形状を持つわずかな不純物が検出された。これら４つのサンプルの全てが類似しており、１７５℃で調製されたこの物質の典型的な線を下の表８に示す。
【００４９】
【表８】
2004513861.tif 000011
【００５０】
実施例９
１ＴＥＯＳ：０．５Ａｌ（Ｏｓｅｃ−Ｂｕ）３：１．６ＴＰＡＯＨ：３５Ｈ２Ｏの組成を有するアルミノ珪酸塩反応混合物を調製した。この反応混合物を８５℃の温度で１晩攪拌し、溶媒を除去するため先ず９５℃で１時間蒸留し、９７℃でさらに付加的時間蒸留を続け、その後その反応混合物を冷却させた。２．８８％のＳｉを含むこの反応混合物のうち２００ｇをテフロン（登録商標）・ビーカーに入れ、高速攪拌器で攪拌した。それとは別に、２０．６２ｇのヘキサメトニウム臭化物と２．３４ｇのＬｉＣｌを２５．０ｇの純水に一緒に溶解させて溶液を調製した。この溶液をアルミノ珪酸塩反応混合物にゆっくり加えて４時間均一化させた。その後、均一化させた反応混合物を４つのテフロン（登録商標）被覆オートクレーブに分配し、内発圧力下で種々の温度と時間で消化させた。固形生成物を遠心分離で単離して、純水で洗浄し、室温で乾燥させた。
【００５１】
１５０℃（７日間）、１７５℃（２日及び４日間）、及び２００℃（２日間）消化させた反応混合物はＢＰＨ構造を持つ生成物を調製した。これら４つのサンプルの全てが類似しており、２００℃で調製されたこの物質の典型的な線を下の表９に示す。
【００５２】
【表９】
2004513861.tif 000012
【００５３】
実施例１０
１ＳｉＯ２：０．２５Ａｌ２Ｏ３：１ＴＥＡＯＨ：２０Ｈ２Ｏの組成を有するアルミノ珪酸塩反応混合物を調製した。２５３．６ｇのアルミニウム・クロールハイドロール（ａｌｕｍｉｎｕｍ ｃｈｌｏｒｈｙｄｒｏｌ）（２３％　Ａｌ２Ｏ３）に対して２６８ｇのＮＨ４ＯＨ（２９％　ＮＨ３）を攪拌しながら加えた。得られたアルミナ沈殿物をろ過で単離し、３Ｌの純水で洗浄し、その後９６２．５ｇのＴＥＡＯＨ（３５％）を入れたビーカーに移した。そのアルミナ添加後、３４３．２ｇのＬｕｄｏｘＴＭ ＡＳ−４０を反応混合物に加えた。１時間均一化した後、その反応混合物をテフロン（登録商標）ボトル内で１００℃の温度で２時間熟成した。熟成後、その反応混合物を冷却し、保管のため別のボトルに移した。この反応混合物は４．１７％のＳｉと１．９０％のＡｌを含んでおり、混合物Ａと命名した。混合物Ａのうち１５０ｇを５６．２２ｇのＴＥＡＯＨ（３５％）で処理し、３０分間激しく均一化させた。それとは別に、１１．８９ｇのＴＭＡＣｌ（９７％）と２．２４ｇのＬｉＣｌを１３．０ｇの純水にいっしょに溶解させて別の溶液を調製した。この溶液をアルミノ珪酸塩反応混合物に滴下しながら加え、さらに４時間均一化させた。この反応混合物をその後４つのオートクレーブに分配し、内発圧力下で種々の条件の下で消化させた。固形生成物を遠心分離で単離し、純水で洗浄して、室温で乾燥させた。
【００５４】
その混合物のうち２つを、一方は１２５℃で、他方は５０℃で５２時間消化させた。１２５℃で消化させたサンプルは回転式オーブンに入れ６０ｒｐｍで回転させた。ｘ線粉末回折パターンによる分析で、これらの反応生成物両方がＢＰＨトポロジーを有していることが示された。１２５℃の反応で単離された生成物の典型的な線を表１０に示す。
【００５５】
【表１０】
2004513861.tif 000013
【００５６】
実施例１１
アルミノガロ珪酸塩ＵＺＭ−４を以下のように調製した。２４５．９０ｇのＴＥＡＯＨ（３５％）を１４６．４５ｇの純水で希釈し、８６．６６ｇのＬｕｄｏｘＴＭ ＡＳ−４０を加え、最後に１１６ｇの新鮮な沈積Ｇａ（ＯＨ）３を加えてガロ珪酸塩反応混合物を調製した。その反応混合物を１時間激しく攪拌してから、テフロン（登録商標）ボトル内で９５℃の温度で１日間熟成させた。熟成させた後、混合物Ｂと命名されたその反応混合物は２．８１％のＳｉと２．３８％のＧａを含んでいた。実施例１０で混合物Ａとされたアルミノ珪酸塩反応混合物８７．２９ｇを高速攪拌器を備えたテフロン（登録商標）・ビーカーに入れた。激しく攪拌しながら４５．０２ｇの混合物Ｂを加えた。その後４９．５９ｇのＴＥＡＯＨ（３５％）を加え、１時間均一化させた。それとは別に、１．６３ｇのＬｉＣｌと８．６８ｇのＴＭＡＣｌ（９７％）を５．３ｇの純水に溶解させて溶液を調製した。この溶液を初期時間均一化させた後のアルミノガロ珪酸塩反応混合物に加えた。その反応混合物をさらに２時間均一化させ、６つのテフロン（登録商標）被覆オートクレーブに分配し、その混合物を内発圧力下で種々の条件の下で消化させた。固形生成物を遠心分離で単離して、純水で洗浄し、１００℃の温度で乾燥させた。
【００５７】
すべての生成物がＢＰＨ種を含んでいたが、１２５℃の温度で２日または４日間のいずれかの穏やかな条件下で形成された生成物はｘ線粉末回折パターンでＢＰＨトポロジーだけを示した。ｘ線回折パターンの典型的な線を表１１に示す。サンプルの元素分析を行ったところ、フレームワーク元素についてはＳｉ／（Ａｌ＋Ｇａ）＝１．７７、Ｇａ／（Ａｌ＋Ｇａ）＝０．０４８であり、陽イオンバランスについてはＬｉ／（Ａｌ＋Ｇａ）＝０．６４、Ｎ／（Ａｌ＋Ｇａ）＝０．５０、及び（Ｌｉ＋Ｎ）／（Ｇａ＋Ａｌ）＝１．１４であることが分かった。
【００５８】
【表１１】
2004513861.tif 000014
【００５９】
実施例１２
３８．７ｇの水酸化アルミニウム（５２．５％Ａｌ２Ｏ３）を１４２８．６ｇのＤＥＤＭＡＯＨ（２０％）に激しく攪拌しながら加えてアルミノ珪酸塩反応混合物を調製した。次に３００ｇのコロイド状シリカ（ＬｕｄｏｘＴＭ ＡＳ−４０）をその攪拌された混合物に加え、さらに４時間均一化させた。その混合物をテフロン（登録商標）ボトルに入れ、１００℃の温度で１晩消化させた。元素分析でこの混合物は３．２６％のＳｉを含むことが分かった。このアルミノ珪酸塩反応混合物を混合物Ｃと命名し、別の実施例に用いる。混合物Ｃのうち１００ｇを高速攪拌器を備えたテフロン（登録商標）・ビーカーに入れた。それとは別に、０．５ｇのＬｉＣｌを３ｇの純水に溶解させて溶液とした。この溶液をアルミノ珪酸塩反応混合物に激しく攪拌しながら加えた。３時間均一化させた後、この反応混合物を数個のテフロン（登録商標）被覆オートクレーブに分配し、密封してオーブンに入れ、内発圧力下で消化させた。固形生成物を遠心分離で単離し、純水で洗浄して、１００℃の温度で乾燥させた。
【００６０】
１００℃の温度で６日間の消化から得られた生成物はＵＺＭ−４のＢＰＨトポロジーと一致する粉末ｘ線回折パターンを示した。元素分析を行ったところ、その生成物はＳｉ／Ａｌ＝２．２１、Ｌｉ／Ａｌ＝０．４３、Ｎ／Ａｌ＝０．４１を有し、陽イオンバランスについては （Ｌｉ＋Ｎ）／Ａｌ＝０．８４であった。この生成物の典型的な線を表１２に示す。
【００６１】
【表１２】
2004513861.tif 000015
【００６２】
実施例１３
実施例１２で混合物Ｃと命名されたアルミノ珪酸塩反応混合物をこの実施例でＳｉ及びＡｌの供給源として用いた。１００ｇの混合物Ｃを攪拌器を備えたテフロン（登録商標）・ビーカーに入れた。その攪拌された混合物にＣ２．６８ｇのＴＭＡＣｌ（９７％）を加えた。それとは別に、０．５ｇのＬｉＣｌを２．０ｇの純水に溶解した。反応混合物を数時間攪拌した。この均一化の後、反応混合物を４つのテフロン（登録商標）被覆オートクレーブに分配し、内発圧力下で種々の条件の下で消化させた。その生成物を遠心分離で単離し、純水で洗浄して、９５℃の温度で乾燥させた。
【００６３】
すべての生成物がＵＺＭ−４を含むことが粉末ｘ線回折で判定された。１２５℃の温度で６日間消化させたサンプルは十分に結晶化されていた。その生成物の典型的なｘ線による線を表１３に示す。元素分析でこの生成物のＳｉ／Ａｌ比は２．５３であることが分かった。
【００６４】
【表１３】
2004513861.tif 000016
【００６５】
実施例１４
米国特許出願第２，９９１，１５１はゼオライトＱが電荷バランス・イオンとしてカリウムを使って合成されることを開示している。１つの比較として、前述の実施例で用いられたプロセスは電荷バランス・イオンとしてカリウムを使って行われた。１ＴＥＯＳ：０．５Ａｌ（Ｏｓｅｃ−Ｂｕ）３：１．６ＴＥＡＯＨ：４１．５Ｈ２Ｏの組成を有するアルミノ珪酸塩反応混合物を激しく攪拌しながら加えて調製した。得られた混合物をテフロン（登録商標）ボトルに入れ、１００℃のオーブン内で３日間熟成させた。２．９３％のＳｉを含むその反応混合物を室温まで冷却させた。その反応混合物のうち１３０．０ｇをテフロン（登録商標）・ビーカーに入れて高速攪拌器で攪拌した。１０．１５ｇのＫＣｌを３０．０ｇのＨ２Ｏに溶解させて調製した塩化カリウム溶液を激しく攪拌しながらアルミノ珪酸塩反応混合物にゆっくり加えた。得られた混合物を３０分間均一化させ、７つのテフロン（登録商標）被覆オートクレーブに分配し、その混合物を内発圧力下で種々の条件の下で消化させた。用いられた消化条件は上に述べられた実施例で開示されたＢＰＨトポロジー・アルミノ珪酸塩の形成に典型的なものであった。その固形生成物を遠心分離で単離して、純水で洗浄し、室温で乾燥させた。
【００６６】
３つのオートクレーブ内の混合物を１５０℃の温度で２、６、及び１０日間消化させた。４つめのオートクレーブ内の混合物は１００℃の温度で６日間消化させた。これらの条件のすべてでＭＥＲトポロジーを有する、十分に結晶化した生成物がつくられ、ＢＰＨトポロジーを有する物質の形跡はなかった。ｘ線粉末回折パターンによる典型的な線を下の表１４に示す。
【００６７】
【表１４】
2004513861.tif 000017
【００６８】
実施例１５
実施例５で調製されたＵＺＭ−４物質を以下の手順を用いてイオン交換についてテストした。約１０−１２ｇのゼオライトを交換陽イオンの塩化物または硝酸塩溶液で処理した。陽イオン交換溶液のｐＨはＫＯＨあるいはＬｉＯＨを使って７−８の範囲に調整した。得られたスラリーを攪拌しながら７５℃の温度で１−２時間加熱し、その生成物をろ過で単離し、洗浄した。この手順を５−６回行った。ペアレント（ｐａｒｅｎｔ）・ゼオライトの組成、交換ゼオライト、焼成交換ゼオライト、及び焼成後の交換物質の構造についてデータを提示する。元素分析によって判定された組成を表１５に示すが、ゼオライト上の電荷バランスに関して陽イオンの不足はＨ＋によって換算されると仮定され、分析によって直接判定されなかったとはいえ、以下の式に含まれている。以下の実施例では有機性陽イオンがこれらのＵＺＭ−４物質からイオン交換される容易さについて指摘しておく。これはＢＰＨトポロジーとして知られる大きな１２−環孔系（ｌａｒｇｅ １２−ｒｉｎｇ ｐｏｒｅ ｓｙｓｔｅｍ）と一致する。
【００６９】
【表１５】
2004513861.tif 000018
【００７０】
実施例１６
ＵＺＭ−４は２９Ｓｉ及び２７ＡｌのＮＭＲによって分析され、文献中のゼオライトＱのＮＭＲスペクトルと比較される。ゼオライトＱはＡｎｄｒｉｅｓ， Ｂｏｓｍａｎｓ， ａｎｄ Ｇｒｏｂｅｒｔ， ｉｎ Ｚｅｏｌｉｔｅｓ， ｖｏｌ． １１， ｐ．１１６−１３１ （１９９１）で研究されている。Ｓｉ／Ａｌ＝１であるゼオライトＱのサンプルは２９Ｓｉ ｎｍｒ スペクトルでは、Ｓｉ環境での４つのＡｌと一致する化学的変化を持つ３本の線を示した。これら３本の線の幅が狭いことが観察され、フレームワーク内にＳｉ及びＡｌの順序づけがあることを示した。これと対照的に、典型的なより高いＳｉ／Ａｌ ＢＰＨトポロジーＵＺＭ−４サンプルの２９Ｓｉ ｎｍｒ スペクトルは、種々の環境でのＳｌに対応する幅の広い５本の線（各線は実際には複数の線である）を示し、Ｓｉの直接の配位圏でのアルミニウムの数（０−４）において異なっていた。配位環境のこのようなより広い配置はＡｌよりもＳｉが過剰な物質に予想され、Ｇ． Ｅｎｇｅｌｈａｒｄｔ， Ｄ． Ｍｉｃｈｅｌ， Ｈｉｇｈ Ｒｅｓｏｌｕｔｉｏｎ Ｓｏｌｉｄ Ｓｔａｔｅ ＮＭＲ ｏｆ Ｓｉｌｉｃａｔｅｓ ａｎｄ Ｚｅｏｌｉｔｅｓ， １９８７， Ｊｏｈｎ Ｗｉｌｅｙ ａｎｄ Ｓｏｎｓ， ｐ． １３４−１５７を参照されたい。２７Ａｌ ｎｍｒは全てのＡｌがＵＺＭ−４物質内で四面体であることを示した。これはＡｎｄｒｉｅｓによって報告されたゼオライトＱの場合にも当てはまる。２９Ｓｉ及び２７Ａｌの化学的変化をゼオライトＱ及び高級シリカＵＺＭ−４サンプルについて下の表１６に示し、可能な解釈についてはＧ． Ｅｎｇｅｌｈａｒｄｔ， Ｄ． Ｍｉｃｈｅｌ， Ｈｉｇｈ Ｒｅｓｏｌｕｔｉｏｎ Ｓｏｌｉｄ Ｓｔａｔｅ ＮＭＲ ｏｆ Ｓｉｌｉｃａｔｅｓ ａｎｄ Ｚｅｏｌｉｔｅｓ， １９８７， Ｊｏｈｎ Ｗｉｌｅｙ ａｎｄ Ｓｏｎｓ， ｐ． １３４−１５７を参照されたい。ＵＺＭ−４とゼオライトＱの差異はきわめて明白である。
【００７１】
【表１６】
2004513861.tif 000019
【国際公開パンフレット】
2004513861.tif 000021
2004513861.tif 000022
2004513861.tif 000023
2004513861.tif 000024
2004513861.tif 000025
2004513861.tif 000026
2004513861.tif 000027
2004513861.tif 000028
2004513861.tif 000029
2004513861.tif 000030
2004513861.tif 000031
2004513861.tif 000032
2004513861.tif 000033
2004513861.tif 000034
2004513861.tif 000035
2004513861.tif 000036
2004513861.tif 000037
2004513861.tif 000038
2004513861.tif 000039
2004513861.tif 000040
2004513861.tif 000041
2004513861.tif 000042
2004513861.tif 000043
2004513861.tif 000044
2004513861.tif 000045
2004513861.tif 000046
2004513861.tif 000047
2004513861.tif 000048
2004513861.tif 000049
2004513861.tif 000050
2004513861.tif 000051
2004513861.tif 000052
2004513861.tif 000053
2004513861.tif 000054
2004513861.tif 000055
2004513861.tif 000056
2004513861.tif 000057
【国際調査報告】
2004513861.tif 000058
2004513861.tif 000059
2004513861.tif 000060